(57)【要約】【課題】不燃性を備えつつ、安定した色調品質を確保することが可能な床用建材を提供する。【解決手段】本実施形態に係る床用建材１０は、木質系基材３上に熱可塑性樹脂成形体２を積層してなり、熱可塑性樹脂成形体２は、熱可塑性樹脂と、無機質材料と、着色顔料とを含有し、無機質材料の含有量は、熱可塑性樹脂成形体２の質量に対して、１５質量％以上９０質量％以下の範囲内であり、着色顔料の含有量は、熱可塑性樹脂成形体２の質量に対して、０質量％超１０質量％以下の範囲内である。【選択図】図１
2020153206.tif 000002
【特許請求の範囲】
【請求項１】
木質系基材上に熱可塑性樹脂成形体を積層してなる床用建材において、
前記熱可塑性樹脂成形体は、熱可塑性樹脂と、無機質材料と、着色顔料とを含有し、
前記無機質材料の含有量は、前記熱可塑性樹脂成形体の質量に対して、１５質量％以上９０質量％以下の範囲内であり、
前記着色顔料の含有量は、前記熱可塑性樹脂成形体の質量に対して、０質量％超１０質量％以下の範囲内であることを特徴とする床用建材。
【請求項２】
前記熱可塑性樹脂成形体の表面に化粧シートを積層してなることを特徴とする請求項１に記載の床用建材。
【請求項３】
前記無機質材料は、粉末形状であり、平均粒子径が１μｍ以上３μｍ以下の範囲内であり、且つ最大粒子径が５０μｍ以下であることを特徴とする請求項１または請求項２に記載の床用建材。
【請求項４】
前記無機質材料は、三酸化アンチモン、アンチモンソーダ、珪酸ジルコン、酸化ジルコン、水酸化マグネシウム、水酸化アルミニウム、塩基性炭酸マグネシウム、硼砂、ホウ酸亜鉛、炭酸カルシウム、三酸化モリブデンあるいはジモリブデン酸アンチモンと水酸化アルミニウムとの錯体、三酸化アンチモンとシリカとの錯体、三酸化アンチモンと亜鉛華との錯体、ジルコニウムのケイ酸、及びジルコニウム化合物と三酸化アンチモンとの錯体、並びにそれらの塩の少なくとも一種を含有することを特徴とする請求項１から請求項３のいずれか１項に記載の床用建材。
【請求項５】
前記熱可塑性樹脂は、ポリプロピレン、ポリエチレン及びポリエステルの少なくとも１種を含有することを特徴とする請求項１から請求項４のいずれか１項に記載の床用建材。
【請求項６】
前記熱可塑性樹脂と、前記無機質材料との合計含有量は、前記熱可塑性樹脂成形体の質量に対して、９０質量％以上９９質量％以下の範囲内であることを特徴とする請求項１から請求項５のいずれか１項に記載の床用建材。
【請求項７】
前記熱可塑性樹脂成形体の第１の面に形成された第１のアンカー層と、
前記熱可塑性樹脂成形体の前記第１の面とは反対側の面である第２の面に形成された第２のアンカー層と、を更に備え、
前記第１のアンカー層及び前記第２のアンカー層は、塩酢ビを含むウレタン系樹脂、または塩酢ビを含むアクリル系樹脂を含有することを特徴とする請求項１から請求項６のいずれか１項に記載の床用建材。
【請求項８】
ＩＳＯ５６６０−１に準拠したコーンカロリ燃焼試験に準拠して、床用建材に対する総発熱量及び時間に対する発熱速度を求めた際に、（ｉ）加熱開始後２０分間の総発熱量が８ＭＪ／ｍ２以下であり、（ｉｉ）加熱開始後２０分間、最大発熱速度が１０秒以上継続して２００ｋＷ／ｍ２を超えず、かつ（ｉｉｉ）加熱開始後２０分間、防火上有害な裏面まで貫通する亀裂及び穴がないことを満たす不燃性能であることを特徴とする請求項１から請求項７のいずれか１項に記載の床用建材。
【発明の詳細な説明】
【技術分野】
【０００１】
本発明は、床用建材に関する。
【背景技術】
【０００２】
フローリング材として合板やＭＤＦ、パーティクルボード等の木質系基材の表面側に化粧シートを貼り合わせたシートフローリング材が普及してきている。シートフローリング材に関する技術としては、例えば特許文献１や特許文献２に記載したものがある。
この背景には従来までのように表面が突板であると施工現場で表層の色目が合わない等の問題が起きること、またより高意匠の突板を求めると高級材を使用することになり非常に高価なフローリング材になってしまうこと等に起因する。
【０００３】
シートフローリング材が普及してくると、木質系基材の耐衝撃性、耐キャスター性にバラツキがあり、品質が安定しないという問題点が重要視されてきた。そこで、化粧シートの裏面側に０．１ｍｍ〜０．５ｍｍ程度のポリエチレンテレフタレートフィルムや木粉含有樹脂シート等のバッカー材を貼り合わせた仕様が上市されてきた。中でも木粉含有樹脂シートをバッカー材として使用した仕様は広く一般に普及している。
【０００４】
翻って一般的なフローリング材は端部や中央部にルーター等によりＣ面やＶ溝を形成する。従来までの表層に突板を貼り合せたフローリング材ではＣ面部やＶ溝部に着色を施し、さらに紫外線硬化性樹脂等により表面を保護していたが、工程が増えることで手間が掛かっていた。一方、木粉含有樹脂シートをバッカー材として用いたフローリング材では、木粉含有樹脂シートに顔料を配合し、表層の化粧シートの色目と合わせた着色木粉含有樹脂シートとし、着色木粉含有樹脂シートの裏面の木質系基材に到達しないＣ面やＶ溝を形成することで着色工程や表面保護のための工程を省略している。
【０００５】
しかしながら自然物である木粉は元来色目のバラツキが大きく、所望の色目を出すために一度決定した顔料配合では品質が安定せず、都度色調調整が必要となることがあり非常に手間であった。
【先行技術文献】
【特許文献】
【０００６】
【特許文献１】特開平８−１４２１５０
【特許文献２】特開平１０−１９５３０５
【発明の概要】
【発明が解決しようとする課題】
【０００７】
本発明はこのような問題点を解決するためになされたものであり、すなわち本発明の課題とするところは、不燃性を備えた床用建材であって、所望の色目を安定して出し、品質を安定させた床用建材、即ち不燃性を備えつつ、安定した色調品質を確保することが可能な床用建材を提供することにある。
【課題を解決するための手段】
【０００８】
本発明の一態様は、木質系基材上に熱可塑性樹脂成形体を積層してなる床用建材において、前記熱可塑性樹脂成形体は、熱可塑性樹脂と、無機質材料と、着色顔料とを含有し、前記無機質材料の含有量は、前記熱可塑性樹脂成形体の質量に対して、１５質量％以上９０質量％以下の範囲内であり、前記着色顔料の含有量は、前記熱可塑性樹脂成形体の質量に対して、０質量％超１０質量％以下の範囲内であることを特徴とする床用建材である。
【発明の効果】
【０００９】
本発明の一態様に係る床用建材であれば、不燃性を備えつつ、安定した色調品質を確保することが可能となる。
【図面の簡単な説明】
【００１０】
【図１】本発明の実施形態に係る床用建材の断面の構造を示す説明図である。
【発明を実施するための形態】
【００１１】
＜構成＞
以下、本発明の実施形態を図面に基づき詳細に説明する。図１に本発明の実施形態に係る床用建材の断面の構造を示す。本実施形態に係る床用建材は、表面側より適宜設ける化粧シート１、熱可塑性樹脂成形体２、及び木質系基材３を少なくとも含んでいる。
ここで、図面は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の材質、形状、構造等が下記のものに特定するものでない。本発明の技術的思想は、特許請求の範囲に記載された請求項が規定する技術的範囲内において、種々の変更を加えることができる。
【００１２】
なお、後述する各種材料の含有量は、乾燥状態における対応する部材全体の質量に対する含有比率（質量％）を意味する。例えば、後述する本実施形態の無機質材料の含有量は、乾燥状態における熱可塑性樹脂成形体２全体の質量に対する含有比率（質量％）を意味する。また、後述する表面アンカー層（第１のアンカー層）４ａにおける、塩酢ビを含むウレタン系樹脂、または塩酢ビを含むアクリル系樹脂の含有量は、乾燥状態における表面アンカー層４ａ全体の質量に対する含有比率（質量％）を意味する。また、後述する裏面アンカー層（第２のアンカー層）４ｂにおける、塩酢ビを含むウレタン系樹脂、または塩酢ビを含むアクリル系樹脂の含有量は、乾燥状態における裏面アンカー層４ｂ全体の質量に対する含有比率（質量％）を意味する。
【００１３】
また、本実施形態において不燃性とは、ＩＳＯ５６６０−１に準拠したコーンカロリ燃焼試験に準拠して、本実施形態の床用建材に対する総発熱量及び時間に対する発熱速度を求めた際に、（ｉ）加熱開始後２０分間の総発熱量が８ＭＪ／ｍ２以下であり、（ｉｉ）加熱開始後２０分間、最大発熱速度が１０秒以上継続して２００ｋＷ／ｍ２を超えず、かつ（ｉｉｉ）加熱開始後２０分間、防火上有害な裏面まで貫通する亀裂及び穴がないことを満たす不燃性である。
【００１４】
（化粧シート１）
適宜設ける化粧シート１は、特に限定されるものではなく、例えば、従来公知の床材表面に使用されている化粧シートが使用可能である。具体的には従来公知のポリ塩化ビニル系樹脂あるいはポリオレフィン系樹脂からなるものが使用可能である。環境問題への対応を考慮すると、燃焼時の塩化水素又はダイオキシン等の有害物質の発生のおそれのない、ポリオレフィン系樹脂からなるものが好適である。化粧シート１の層構成は、特に限定されるものではなく、例えば、樹脂基材に絵柄模様を印刷し、その上に透明樹脂層、表面保護層を積層したものが挙げられる。なお、絵柄模様が無く着色樹脂層を設けたものであっても良い。以下、化粧シート１を構成する、表面保護層、透明樹脂層、絵柄模様及び樹脂基材の各層について簡単に説明する。
【００１５】
［表面保護層］
表面保護層としては、その材質は本実施形態において特に限定されるものではなく、例えば、各種表面物性の観点からは硬化性樹脂を使用することが望ましい。具体的には、例えば、ウレタン系樹脂、アミノアルキド系樹脂、メラミン系樹脂、エポキシ系樹脂、不飽和ポリエステル系樹脂、尿素系樹脂、フェノール系樹脂等の熱硬化性樹脂や、不飽和ポリエステル系樹脂、アクリレート系樹脂、メタクリレート系樹脂等の電離放射線硬化性樹脂等を用いることができる。それらの中でも、表面硬度や耐摩耗性等の表面物性と、折り曲げ加工や三次元成形加工等に適した可撓性とのバランスに優れた、２液硬化型ウレタン系樹脂、すなわち、アクリルポリオール又はアクリルポリエーテルを主剤とし、イソシアネート硬化剤を添加して架橋硬化させる熱硬化性樹脂等が、本実施形態に係る床用建材の目的には最も適している。表面保護層の膜厚は、本実施形態において特に制限されるものではないが、物性面及び可撓性面の兼ね合いから、通常３μｍ以上２０μｍ以下の範囲内とするのが適当である。
【００１６】
表面保護層には必要に応じて、例えば紫外線吸収剤、光安定剤、熱安定剤、艶調整剤、滑剤、帯電防止剤、結露防止剤、抗菌剤、防黴剤、減摩剤、着色剤、充填剤等の各種の添加剤から選ばれる１種以上を添加しても良い。また、表面保護層は同種又は異種の２層以上から構成しても良く、例えば、シリカ、アルミナ、炭化珪素等の高硬度耐摩耗性粒子を含有する第１の層の上に、係る粒子を含有しない第２の層を設けて、耐摩耗性や耐傷付き性と表面光沢や表面平滑性との両立を図っても良い。また、全面に設けられた第１の層の上に、それとは艶状態の異なる第２の層を任意の模様状に設けて、艶変化による視覚的な立体感を表現したりする等の応用も可能である。
【００１７】
［透明樹脂層］
透明樹脂層としては、従来公知のポリ塩化ビニル系樹脂あるいはポリオレフィン系樹脂からなるものが使用可能であり特に限定しないが、環境問題への対応を考慮して、燃焼時の塩化水素又はダイオキシン等の有害物質の発生のおそれのない、ポリオレフィン系樹脂からなるものが好適である。透明樹脂層の厚みは総厚が７０μｍ以上１２０μｍ以下の範囲内が好適である。
【００１８】
［絵柄模様］
絵柄模様は、所望の意匠絵柄の付与を目的として印刷等により設けられる。その絵柄の種類や構成材料、形成方法等に関して一切制限はない。一般的には、絵柄としては例えば木目柄や石目柄、布目柄、抽象柄、幾何学模様、文字又は記号、或いはそれらの組み合わせ等であるが、単色無地（ベタ）であっても勿論構わない。構成材料は、染料又は顔料等の着色剤を合成樹脂等の展色剤中に分散した印刷インキ又は塗料等を使用するのが一般的である。絵柄模様の形成方法としては、例えばグラビア印刷法、オフセット印刷法、グラビアオフセット印刷法、スクリーン印刷法、フレキソ印刷法、凸版印刷法、インクジェット印刷法、転写印刷法等の公知の印刷方法や、ベタ状の場合には例えばグラビアコート法、マイクログラビアコート法、ロールコート法、ナイフコート法、エアーナイフコート法、ダイコート法、リップコート法、コンマコート法、ディップコート法、フローコート法、スプレーコート法等の公知の塗工方法等を用いることができる。また、絵柄模様はその表面側の表面保護層あるいは適宜設ける透明樹脂層との間に、層間接着強度を上げるための接着剤層（図示せず）を設けても良い。
【００１９】
［樹脂基材］
樹脂基材としては、従来公知のポリ塩化ビニル系樹脂あるいはポリオレフィン系樹脂からなるものが使用可能であり特に限定しないが、環境問題への対応を考慮して、燃焼時の塩化水素又はダイオキシン等の有害物質の発生のおそれのない、ポリオレフィン系樹脂からなるものが好適である。厚みはこれに印刷可能な程度の厚みがあればよく、７０μｍ以上１２０μｍ以下の範囲内が好適である。
【００２０】
（熱可塑性樹脂成形体２）
本実施形態における熱可塑性樹脂成形体２には、熱可塑性樹脂と、無機質材料と、着色顔料とを含有し、無機質材料の含有量が熱可塑性樹脂成形体の質量に対して、１５質量％以上９０質量％以下の範囲内であり、着色顔料の含有量が熱可塑性樹脂成形体の質量に対して、０質量％超１０質量％以下の範囲内であるものを用いる。以下、熱可塑性樹脂成形体２の構成について、詳細に説明する。
【００２１】
本実施形態の無機質材料の含有量は、熱可塑性樹脂成形体２の質量に対して、１５質量％以上９０質量％以下の範囲内であればよく、２０質量％以上８０質量％以下の範囲内であればより好ましく、６０質量％以上８０質量％以下の範囲内であればさらに好ましい。無機質材料の含有量が熱可塑性樹脂成形体２の質量に対して、１５質量％未満であると、相対的に熱可塑性樹脂の割合が多くなるため、不燃性または難燃性が得にくい傾向がある。また、熱可塑性樹脂成形体２の表面をホフマンスクラッチテスターを用いて引っ掻いた際に、視認できる程度の傷が付く、即ち十分な表面硬度が得られないことがある。一方、無機質材料の含有量が熱可塑性樹脂成形体２の質量に対して、９０質量％を超えると、相対的に熱可塑性樹脂の割合が少なくなる。このため、熱可塑性樹脂成形体２表面に、後述するアンカー層の塗工等を行った際に熱可塑性樹脂成形体２表面に所謂「粉吹き」が発生することがある。ここで、「粉吹き」とは、熱可塑性樹脂成形体２に含まれた無機質材料が熱可塑性樹脂成形体２の表面に浮き出ることをいう。また無機質材料の含有量が熱可塑性樹脂成形体２の質量に対して、９０質量％を超えると、熱可塑性樹脂成形体２を折り曲げて再び開いた際に、折り曲げた部分から割れが発生したり、無機質材料が落ちたりすることがある。
【００２２】
このように、本実施形態の無機質材料の含有量が熱可塑性樹脂成形体２の質量に対して、１５質量％以上９０質量％以下、好ましくは２０質量％以上８０質量％以下、さらに好ましくは６０質量％以上８０質量％以下の範囲内であれば、不燃性または難燃性を得つつ、粉吹きの発生を低減させ、且つシートの折り曲げ部における割れの発生を低減することができ、さらに十分な表面硬度を得ることができる。
【００２３】
また、本実施形態の無機質材料は、粉末形状（粉体形状）であることが好ましく、その平均粒子径が１μｍ以上３μｍ以下の範囲内であり、且つ最大粒子径が５０μｍ以下であることが好ましい。無機質材料の平均粒子径及び最大粒子径が上記数値範囲内であれば、熱可塑性樹脂に対する無機質材料の分散性を向上させつつ、熱可塑性樹脂成形体２表面の平坦性を維持することができる。無機質材料の平均粒子径が１μｍ未満であると、無機質材料同士の凝集力が高まり、後述する熱可塑性樹脂への分散性が低下することがある。また、無機質材料の平均粒子径が３μｍを超えると、熱可塑性樹脂成形体２表面の平坦性が低下し、後述する表面アンカー層４ａまたは裏面アンカー層４ｂの厚みが不均一となったり、ムラや欠けが発生したりすることがある。また、無機質材料の最大粒子径が５０μｍを超えると、熱可塑性樹脂成形体２表面の平坦性が低下し、後述する表面アンカー層４ａまたは裏面アンカー層４ｂの厚みが不均一となったり、ムラや欠けが発生したりすることがある。なお、本実施形態において、「平均粒子径」とは、モード径を意味する。なお、最大粒子径を有する粒子は、無機質材料全体の５質量％以上３０質量％以下の範囲内であることが好ましい。
【００２４】
無機質材料は、例えば、炭酸カルシウム及び炭酸カルシウム塩の少なくとも一方を含有した粉末である。炭酸カルシウム及び炭酸カルシウム塩の少なくとも一方を含む粉体は、５０質量％以上１００質量％以下の範囲内で含むものが好ましい。つまり、炭酸カルシウム及び炭酸カルシウム塩の少なくとも一方を含む粉体の純度は、炭酸カルシウム等が５０質量％以上１００質量％以下の範囲内であることが好ましい。炭酸カルシウム等の含有量が５０質量％以上含む炭酸カルシウム及び炭酸カルシウム塩の少なくとも一方を含む粉体であれば、熱可塑性樹脂成形体２に、十分な不燃性または十分な難燃性を付与することができると共に、十分な機械強度を付与することができる。
【００２５】
なお、無機質材料としては、上記炭酸カルシウム及び炭酸カルシウム塩の少なくとも一方を含む粉体以外に、例えば、シリカ（特に中空シリカ）、アルミナ、三酸化アンチモン、アンチモンソーダ、珪酸ジルコン、酸化ジルコンなどのジルコニウム化合物、水酸化マグネシウム、水酸化アルミニウム、塩基性炭酸マグネシウム、硼砂、ホウ酸亜鉛、三酸化モリブデンあるいはジモリブデン酸アンチモンと水酸化アルミニウムとの錯体など、三酸化アンチモンとシリカとの錯体、三酸化アンチモンと亜鉛華との錯体、ジルコニウムのケイ酸、ジルコニウム化合物と三酸化アンチモンとの錯体、並びにそれらの塩などの少なくとも一種が挙げられる。特に、炭酸カルシウム及び炭酸カルシウム塩は製造手法による粒径のコントロールや熱可塑性樹脂との相溶性の制御が容易であり、また、材料コストとしても安価であるため熱可塑性樹脂成形体２の低廉化の観点からも好適である。
【００２６】
また、無機質材料は、結晶性を有する粉末材料、所謂結晶粉末であってもよいし、結晶性を有さない粉末材料、所謂アモルファスタイプの粉末材料であってもよい。無機質材料が結晶性を有する粉末材料であれば、粉末自体が均質で等方性を備えるため、粉末自体の機械強度が向上し、熱可塑性樹脂成形体２の耐傷性や耐久性能が向上する傾向がある。また、無機質材料がアモルファスタイプの粉末材料であれば、粉末自体の電気伝導性や熱伝導性、あるいは光透過率や光吸収率を適宜調整することが可能となるため、触感や艶等のバリエーションが豊富な意匠性を付与することが可能となる。
【００２７】
本実施形態の熱可塑性樹脂は、ポリプロピレン、ポリエチレン及びポリエステルの少なくとも１種を含んでいれば好ましく、ポリプロピレンを含んでいればより好ましい。熱可塑性樹脂として、ポリプロピレン、ポリエチレン及びポリエステルの少なくとも１種を使用することで、無機質材料の分散性が向上する。また、熱可塑性樹脂として、ポリプロピレンを使用することで、無機質材料の分散性がさらに向上する。なお、熱可塑性樹脂としては、ポリスチレンを使用することもできる。
【００２８】
また、熱可塑性樹脂と無機質材料との合計含有量は、熱可塑性樹脂成形体２の質量に対して、９０質量％以上９９質量％以下の範囲内であることが好ましい。熱可塑性樹脂と無機質材料との合計含有量が上記数値範囲内であれば、十分な不燃性または十分な難燃性を得つつ、シートの折り曲げ部に発生する割れを低減することができる。熱可塑性樹脂と無機質材料との合計含有量が熱可塑性樹脂成形体２の質量に対して、９０質量％未満であると、十分な不燃性または十分な難燃性が得られないことがある。また、シートの折り曲げ部に割れが発生したりすることがある。
【００２９】
なお、熱可塑性樹脂と無機質材料との合計含有量は、熱可塑性樹脂成形体２の質量に対して、９９質量％である場合には、熱可塑性樹脂の含有量を９質量％以上８４質量％以下の範囲内とし、無機質材料の含有量を１５質量％以上９０質量％以下の範囲内とすることが好ましい。また、熱可塑性樹脂の含有量を２０質量％以上８０質量％以下の範囲内とし、無機質材料の含有量を１９質量％以上７９質量％以下の範囲内とすることがより好ましい。また、熱可塑性樹脂の含有量を２０質量％以上４０質量％以下の範囲内とし、無機質材料の含有量を５９質量％以上７９質量％以下の範囲内とすることがさらに好ましい。熱可塑性樹脂と無機質材料との合計含有量が上記数値範囲内であれば、十分な不燃性または十分な難燃性を確実に得つつ、シートの折り曲げ部に発生する割れを確実に低減することができる。
【００３０】
また、熱可塑性樹脂成形体２の厚みは、５０μｍ以上１０００μｍ以下の範囲内であればよく、５０μｍ以上２５０μｍ以下の範囲内であることが好ましく、７０μｍ以上２００μｍ以下の範囲内であることがより好ましい。熱可塑性樹脂成形体２の厚みが上記数値範囲内であれば、十分な不燃性または十分な難燃性を確実に得つつ、シートの折り曲げ部に発生する割れを低減することができる。熱可塑性樹脂成形体２の厚みが５０μｍ未満であると、十分な不燃性または十分な難燃性が得にくい傾向がある。また、熱可塑性樹脂成形体２の厚みが２５０μｍを超えると、シートの折り曲げ部に割れが発生することがある。
また、熱可塑性樹脂成形体２は、１軸延伸または２軸延伸の熱可塑性樹脂成形体であることが好ましい。熱可塑性樹脂成形体２が１軸延伸または２軸延伸の熱可塑性樹脂成形体であれば、床用建材１０の汎用性を高めることができる。
【００３１】
本実施形態の着色顔料は、イソインドリノン、ポリアゾ、フタロシアニン等の顔料を配合して所望の色調を発現するように添加すれば良い。本実施形態の着色顔料の含有量は、熱可塑性樹脂成形体２の質量に対して、０質量％超１０質量％以下の範囲内であればよく、０質量％超８質量％以下の範囲内であればより好ましく、４質量％以上６質量％以下の範囲内であればさらに好ましい。着色顔料の含有量が熱可塑性樹脂成形体２の質量に対して０質量％であると、熱可塑性樹脂成形体２に所望の色調を付与することができない。また、着色顔料の含有量が熱可塑性樹脂成形体２の質量に対して１０質量％を超えると、相対的に無機質材料の割合が少なくなるため、不燃性または難燃性が得にくい傾向がある。
【００３２】
なお、本実施形態の熱可塑性樹脂成形体２は、上記構成に限定されるものではない。例えば、熱可塑性樹脂成形体２は、紙粉を含んだものであってもよい。熱可塑性樹脂成形体２に含める紙粉としては、例えば、平均粒子径が１０μｍ以上５０μｍ以下の範囲内である微細パウダーでバージンパルプ、あるいは、製紙段階での断裁片、加工段階での加工ロス、印刷段階での裁ち落とし、古紙等の損紙等が使用可能であるが、着色効果の安定性を考慮するとある一定の品種の紙を粉砕した紙粉が望ましい。紙粉粒径が５０μｍを超えると熱可塑性樹脂成形体２の断面が紙粉部分と樹脂部分での海島模様が目視にて認識されてしまい、意匠的に好ましくない。また、紙粉粒径が１０μｍに満たないと取り扱いが困難となり、作業効率が低下することがある。なお、前述の「平均粒子径」とは、モード径を意味する。
【００３３】
熱可塑性樹脂成形体２の表面（第１の面）及び裏面（第２の面）の少なくとも一方に、例えば、後述する表面アンカー層（第１のアンカー層）４ａ及び裏面アンカー層（第２のアンカー層）４ｂを形成する前に、コロナ処理やプラズマ処理等の表面処理を施すことが好ましい。ここで、「熱可塑性樹脂成形体２の表面（第１の面）」とは、化粧シート１側の面を意味する。ここで、「熱可塑性樹脂成形体２の裏面（第２の面）」とは、化粧シート１とは反対側の面、即ち木質系基材３側の面を意味する。また、熱可塑性樹脂成形体２の表面及び裏面の少なくとも一方に、コロナ処理やプラズマ処理等の表面処理を施すことで、表面アンカー層４ａ及び裏面アンカー層４ｂと、熱可塑性樹脂成形体２との接着性（密着性）が向上する。
また、表面アンカー層４ａ及び裏面アンカー層４ｂを形成する前に、例えば、熱可塑性樹脂成形体２の表面及び裏面の少なくとも一方をブラッシングして、粉吹きした無機質材料、例えば炭酸カルシウム及び炭酸カルシウム塩の少なくとも一方を含む粉体を事前に落とすようにしてもよい。
【００３４】
（表面アンカー層４ａ）
表面アンカー層４ａは、熱可塑性樹脂成形体２の表面全体を覆うように形成された層であって、熱可塑性樹脂成形体２に含まれる無機質材料の粉落ちを防止するための層である。熱可塑性樹脂成形体２に化粧シート１を積層（接着）させるための接着剤層（図示せず）の塗工時に熱可塑性樹脂成形体２に含まれる無機質材料が塗工系内、具体的には印刷塗工装置内で粉落ちすると、その塗工系内を汚染することがある。また、熱可塑性樹脂成形体２に含まれる無機質材料が粉落ちすると、化粧シート１を接着させるための接着剤層の抜け等の不具合が発生する可能性がある。ここで、「接着剤層の抜け」とは、化粧シート１を接着させるための接着剤層が部分的に塗工されないことをいう。化粧シート１を接着させるための接着剤層に抜け等が発生すると、熱可塑性樹脂成形体２と化粧シート１との密着性が低下することがある。
【００３５】
表面アンカー層４ａは、塩酢ビを含むウレタン系樹脂、または塩酢ビを含むアクリル系樹脂を含有していることが好ましい。ここで、「塩酢ビ」とは、塩化ビニルと酢酸ビニルとの共重合体を意味する。また、「塩酢ビを含むウレタン系樹脂」とは、塩酢ビとウレタン系樹脂とを含んだ組成物であり、塩酢ビの含有量とウレタン系樹脂の含有量との比（塩酢ビの含有量（質量）／ウレタン系樹脂の含有量（質量））は８０／２０〜１／９９の範囲内であればよく、５０／５０〜５／９５の範囲内であれば好ましく、２０／８０〜１０／９０の範囲内であればさらに好ましい。
また、「塩酢ビを含むウレタン系樹脂」は、前述の塩酢ビ及びウレタン系樹脂以外に硬化剤を含んでいてもよい。この硬化剤は、塩酢ビを含むウレタン系樹脂を確実に硬化させるために添加されるものであり、その含有量については特に限定されない。例えば、塩酢ビを含むウレタン系樹脂の含有量と、硬化剤の含有量との比（塩酢ビを含むウレタン系樹脂の含有量（質量）／硬化剤の含有量（質量））は９９／１〜１／９９の範囲内であればよく、９９／１〜５０／５０の範囲内であれば好ましく、９５／５〜９０／１０の範囲内であればさらに好ましい。
【００３６】
表面アンカー層４ａにおける、塩酢ビを含むウレタン系樹脂、または塩酢ビを含むアクリル系樹脂の含有量は、表面アンカー層４ａの質量に対し、１５質量％以上１００質量％以下の範囲内が好ましく、８０質量％以上１００質量％以下の範囲内がより好ましく、８５質量％以上９５質量％以下の範囲内がさらに好ましい。表面アンカー層４ａにおける、塩酢ビを含むウレタン系樹脂、または塩酢ビを含むアクリル系樹脂の含有量が上記数値範囲内であれば、表面アンカー層４ａと熱可塑性樹脂成形体２との層間強度を十分なものにしつつ、均一でムラや欠けのない表面アンカー層４ａを形成することができる。表面アンカー層４ａにおける、塩酢ビを含むウレタン系樹脂、または塩酢ビを含むアクリル系樹脂の含有量が表面アンカー層４ａの質量に対し、１５質量％未満であると、表面アンカー層４ａと熱可塑性樹脂成形体２との層間強度が不十分となることがある。また、表面アンカー層４ａにおける、塩酢ビを含むウレタン系樹脂、または塩酢ビを含むアクリル系樹脂の含有量が表面アンカー層４ａの質量に対し、８０質量％未満であると、使用上何ら問題はないが、表面アンカー層４ａの熱可塑性樹脂成形体２への食い込み比率が低下し、表面アンカー層４ａと熱可塑性樹脂成形体２との層間強度が低下することが僅かながらある。なお、表面アンカー層４ａにおける、塩酢ビを含むウレタン系樹脂、または塩酢ビを含むアクリル系樹脂の含有量が表面アンカー層４ａの質量に対し、１００質量％以下であれば使用上何ら問題はないが、９５質量％、より正確には９８質量％を超えると、硬化不足で表面アンカー層４ａに欠けが生じたり、表面アンカー層４ａと熱可塑性樹脂成形体２との層間強度が低下したりすることがある。
【００３７】
また、表面アンカー層４ａにおける塩酢ビを含むウレタン系樹脂、または塩酢ビを含むアクリル系樹脂の含有量は、後述する裏面アンカー層４ｂにおける塩酢ビを含むウレタン系樹脂、または塩酢ビを含むアクリル系樹脂の含有量と同じであってもよい。即ち、表面アンカー層４ａにおける塩酢ビを含むウレタン系樹脂、または塩酢ビを含むアクリル系樹脂の含有量は、裏面アンカー層４ｂにおける塩酢ビを含むウレタン系樹脂、または塩酢ビを含むアクリル系樹脂の含有量の１．０倍（０．９５倍以上１．０４倍以下の範囲内）であってもよい。表面アンカー層４ａにおける塩酢ビを含むウレタン系樹脂、または塩酢ビを含むアクリル系樹脂の含有量が、裏面アンカー層４ｂにおける塩酢ビを含むウレタン系樹脂、または塩酢ビを含むアクリル系樹脂の含有量と同じである場合には、表面アンカー層４ａの物性と裏面アンカー層４ｂの物性がほぼ同じになるため、熱可塑性樹脂成形体２が表面アンカー層４ａ及び裏面アンカー層４ｂを備えた状態において、歪みや反り等の発生を低減することができる。そのため、熱可塑性樹脂成形体２全体の歪みや反り等の発生を低減することができる。また、表面アンカー層４ａを形成するための塗工液と、裏面アンカー層４ｂを形成するための塗工液とを共通化することができるため、製造コストを低減するとともに、作業効率を向上させることができる。
【００３８】
また、表面アンカー層４ａにおける塩酢ビを含むウレタン系樹脂、または塩酢ビを含むアクリル系樹脂の含有量は、裏面アンカー層４ｂにおける塩酢ビを含むウレタン系樹脂、または塩酢ビを含むアクリル系樹脂の含有量よりも多くてもよいし、少なくてもよい。表面アンカー層４ａにおける塩酢ビを含むウレタン系樹脂、または塩酢ビを含むアクリル系樹脂の含有量が、裏面アンカー層４ｂにおける塩酢ビを含むウレタン系樹脂、または塩酢ビを含むアクリル系樹脂の含有量よりも多い、または少ない場合には、表面アンカー層４ａの物性と裏面アンカー層４ｂの物性が異なるため、表面アンカー層４ａ及び裏面アンカー層４ｂを備えた熱可塑性樹脂成形体２に、歪みや反り等を付与することができる。このように、表面アンカー層４ａ及び裏面アンカー層４ｂを備えた熱可塑性樹脂成形体２に歪みや反り等を付与することで、その熱可塑性樹脂成形体２を湾曲した表面を備える基材等に隙間なく貼り合せることができる。例えば、表面アンカー層４ａにおける塩酢ビを含むウレタン系樹脂、または塩酢ビを含むアクリル系樹脂の含有量は、裏面アンカー層４ｂにおける塩酢ビを含むウレタン系樹脂、または塩酢ビを含むアクリル系樹脂の含有量の１．１倍以上１０倍以下であってもよく、０．１倍以上０．９倍以下であってもよい。
【００３９】
表面アンカー層４ａの厚みは、例えば、０．５μｍ以上２０μｍ以下の範囲内であり、好ましくは、０．５μｍ以上１０μｍ以下の範囲内である。また、表面アンカー層４ａの厚みは、裏面アンカー層４ｂの厚みと同じであってもよい。表面アンカー層４ａの厚みが裏面アンカー層４ｂの厚みと同じである場合には、表面アンカー層４ａの物性と裏面アンカー層４ｂの物性がほぼ同じになるため、熱可塑性樹脂成形体２が表面アンカー層４ａ及び裏面アンカー層４ｂを備えた状態において、歪みや反り等の発生を低減することができる。
【００４０】
また、表面アンカー層４ａの厚みは、裏面アンカー層４ｂの厚みよりも厚くてもよいし、薄くてもよい。表面アンカー層４ａの厚みと裏面アンカー層４ｂの厚みを異なるものとすることで、光沢差が生じるため、熱可塑性樹脂成形体２の表面側と裏面側とを容易に視認することができる。そうすることで、熱可塑性樹脂成形体２の表面に、例えば積層面であることを表示する識別マーク等を形成することなく、化粧シート１を積層することができる。その結果、熱可塑性樹脂成形体２の裏面（非積層面）側に化粧シート１を積層することで生ずる製品ロスを低減することができる。
【００４１】
(裏面アンカー層４ｂ)
裏面アンカー層４ｂは、熱可塑性樹脂成形体２の裏面全体を覆うように形成された層であって、熱可塑性樹脂成形体２に含まれる無機質材料の粉落ちを防止するための層である。熱可塑性樹脂成形体２に木質系基材３を積層（接着）させるための接着剤層（図示せず）の塗工時に熱可塑性樹脂成形体２に含まれる無機質材料が塗工系内、具体的には印刷塗工装置内で粉落ちすると、その塗工系内を汚染することがある。
裏面アンカー層４ｂは、塩酢ビを含むウレタン系樹脂、または塩酢ビを含むアクリル系樹脂を含有していることが好ましい。
【００４２】
裏面アンカー層４ｂにおける、塩酢ビを含むウレタン系樹脂、または塩酢ビを含むアクリル系樹脂の含有量は、例えば、裏面アンカー層４ｂの質量に対し、１５質量％以上１００質量％以下の範囲内が好ましく、８０質量％以上１００質量％以下の範囲内がより好ましく、８５質量％以上９５質量％以下の範囲内がさらに好ましい。裏面アンカー層４ｂにおける、塩酢ビを含むウレタン系樹脂、または塩酢ビを含むアクリル系樹脂の含有量が上記数値範囲内であれば、均一でムラや欠けのない裏面アンカー層４ｂを形成することができる。裏面アンカー層４ｂにおける、塩酢ビを含むウレタン系樹脂、または塩酢ビを含むアクリル系樹脂の含有量が裏面アンカー層４ｂの質量に対し、１５質量％未満であると、粉落ちの防止が十分でないことがある。また、裏面アンカー層４ｂにおける、塩酢ビを含むウレタン系樹脂、または塩酢ビを含むアクリル系樹脂の含有量が裏面アンカー層４ｂの質量に対し、８０質量％未満であると、使用上何ら問題はないが、裏面アンカー層４ｂの熱可塑性樹脂成形体２への食い込み比率が低下し、裏面アンカー層４ｂと熱可塑性樹脂成形体２との層間強度が低下することが僅かながらある。なお、裏面アンカー層４ｂにおける、塩酢ビを含むウレタン系樹脂、または塩酢ビを含むアクリル系樹脂の含有量が裏面アンカー層４ｂの質量に対し、１００質量％以下であれば使用上何ら問題はないが、９５質量％、より正確には９８質量％を超えると、硬化不足で裏面アンカー層４ｂに欠けが生じたり、裏面アンカー層４ｂと熱可塑性樹脂成形体２との層間強度が低下したりすることがある。
【００４３】
また、裏面アンカー層４ｂの厚みは、例えば、０．５μｍ以上２０μｍ以下の範囲内であり、好ましくは、０．５μｍ以上１０μｍ以下の範囲内である。
なお、実施形態では、上述のように、表面アンカー層４ａ及び裏面アンカー層４ｂの両方を設けた場合について説明したが、本発明はこれに限定されるものではない。例えば、表面アンカー層４ａ及び裏面アンカー層４ｂの少なくとも一方を設けた形態であっても良いし、表面アンカー層４ａ及び裏面アンカー層４ｂの両方を設けなくても良い。
この熱可塑性樹脂成形体２を使用することで、床用建材１０に対して、ＩＳＯ５６６０−１に準拠したコーンカロリ燃焼試験に準拠して、床用建材１０に対する総発熱量及び時間に対する発熱速度を求めた際に、（ｉ）加熱開始後２０分間の総発熱量が８ＭＪ／ｍ２以下であり、（ｉｉ）加熱開始後２０分間、最大発熱速度が１０秒以上継続して２００ｋＷ／ｍ２を超えず、かつ（ｉｉｉ）加熱開始後２０分間、防火上有害な裏面まで貫通する亀裂及び穴がないことを満たす不燃性を付与可能となる。
【００４４】
（木質系基材３）
木質系基材３は、例えば合板、パーティクルボード、中密度木質繊維板（ＭＤＦ）、又はハードボード等である。木質系基材３の厚みは、例えば１ｍｍ以上５０ｍｍ以下である。
なお、木質系基材３としては、例えば、１％含水率変化当たりの寸法変化量が０．０２％よりも大きく、且つ平均含水率が６〜１０質量％である木質系基材を使用してもよい。そのような木質系基材３としては、例えば、中密度木質繊維板（ＭＤＦ）、高密度木質繊維板（ＨＤＦ）、パーティクルボード（ＰＢ）、針葉樹合板及び早成樹合板の一つ、又はこれらの板から選択された２以上の板を積層して構成される基材が例示出来る。
【００４５】
なお、木質系基材３と熱可塑性樹脂成形体２とを貼り付ける際の接着剤としては、例えば熱可塑性樹脂系、熱硬化性樹脂系、ゴム（エラストマー）系等のいずれのタイプの接着剤であってもよいものである。これらは、公知のもの、または市販品を適宜選択して使用することができる。熱可塑性樹脂系接着剤としては、たとえば、ポリ酢酸ビニル樹脂、ポリビニルアルコール、ポリビニルアセタール（ポリビニルホルマール、ポリビニルブチラール等）、シアノアクリレート、ポリビニルアルキルエーテル、ポリ塩化ビニル、ポリアミド、ポリメタクリル酸メチル、ニトロセルロース、酢酸セルロース、熱可塑性エポキシ、ポリスチレン、エチレン−酢酸ビニル共重合体、エチレン−アクリル酸エチル共重合体等を挙げることができ、また、熱硬化性樹脂系接着剤としては、ユリア樹脂、メラミン樹脂、フェノール樹脂、レゾルシノール樹脂、フラン樹脂、エポキシ樹脂、不飽和ポリエステル樹脂、ポリウレタン樹脂、ポリイミド樹脂、ポリアミドイミド、ポリベンツイミダゾール、ポリベンゾチアゾール等を挙げることができる。ゴム系接着剤としては、天然ゴム、再生ゴム、スチレン−ブタジエンゴム、アクリロニトリル−ブタジエンゴム、クロロプレンゴム、ブチルゴム、ポリスルフィドゴム、シリコーンゴム、ポリウレタンゴム、ステレオゴム（合成天然ゴム）、エチレンプロピレンゴム、ブロックコポリマーゴム（ＳＢＳ、ＳＩＳ、ＳＥＢＳ等）等を挙げることができる。
また、上述の接着剤は、化粧シート１と熱可塑性樹脂成形体２とを貼り付ける際の接着剤としても使用可能である。
【実施例１】
【００４６】
（実施例１）
市販ポリスチレンと、平均粒子径が０．８μｍであるシリカ（含有量１５質量％）と、着色顔料１０質量％と、ステアリン酸カルシウム１質量％とを、２軸押出機によって混合、押出し、厚さ０．５ｍｍ、幅４５０ｍｍの断面長方形状に成形し、その表裏にコロナ放電処理を施し、熱可塑性樹脂成形体２とした。
そしてこの熱可塑性樹脂成形体２の表面側に厚さ１６０μｍのオレフィン系樹脂からなり、絵柄印刷層を備えた化粧シート１（（株）トッパン・コスモ製：「エコシート」）をＰＵＲ接着剤５０μｍ（厚さ）を塗布し接着した。その後、熱可塑性樹脂成形体２の裏面側に酢酸ビニル系接着剤３０μｍ（厚さ）を塗布し、木質系基材３としてラワン普通合板を用いこれを貼り合わせ、実施例１の床用建材を得た。
【００４７】
（実施例２）
無機質材料（シリカ）の含有量を８０質量％とし、着色顔料の含有量を５質量％とし、ステアリン酸カルシウムの含有量を３質量％とした以外は実施例１と同様にして、実施例２の床用建材を得た。
（実施例３）
無機質材料（シリカ）の平均粒子径を１μｍとした以外は実施例２と同様にして、実施例３の床用建材を得た。
【００４８】
（実施例４）
無機質材料（シリカ）の平均粒子径を３μｍとした以外は実施例２と同様にして、実施例４の床用建材を得た。
（実施例５）
無機質材料を三酸化アンチモンとした以外は実施例２と同様にして、実施例５の床用建材を得た。
【００４９】
（実施例６）
無機質材料を酸化ジルコンとした以外は実施例２と同様にして、実施例６の床用建材を得た。
（実施例７）
無機質材料を酸化カルシウムとした以外は実施例２と同様にして、実施例７の床用建材を得た。
【００５０】
（実施例８）
熱可塑性樹脂を市販ポリプロピレンとした以外は実施例１と同様にして、実施例８の床用建材を得た。
（実施例９）
熱可塑性樹脂を市販ポリエチレンとした以外は実施例１と同様にして、実施例９の床用建材を得た。
【００５１】
（実施例１０）
熱可塑性樹脂を市販ポリエステルとした以外は実施例１と同様にして、実施例１０の床用建材を得た。
（実施例１１）
熱可塑性樹脂と無機質材料との合計含有量を９０質量％とした以外は実施例１と同様にして、実施例１１の床用建材を得た。
【００５２】
（実施例１２）
熱可塑性樹脂と無機質材料との合計含有量を９９質量％とした以外は実施例１と同様にして、実施例１２の床用建材を得た。
（実施例１３）
熱可塑性樹脂成形体２の両面にアンカー層を、塩酢ビを含むウレタン系樹脂で形成した以外は実施例１と同様にして、実施例１３の床用建材を得た。
【００５３】
（実施例１４）
熱可塑性樹脂成形体２の両面にアンカー層を、塩酢ビを含むアクリル系樹脂で形成した以外は実施例１と同様にして、実施例１４の床用建材を得た。
（実施例１５）
無機質材料を炭酸カルシウムとし、その含有量を８０質量％とし、その平均粒子径を２μｍとして、熱可塑性樹脂をポリプロピレンとし、熱可塑性樹脂と無機質材料との合計含有量を９０質量％とし、熱可塑性樹脂成形体２の両面にアンカー層を、塩酢ビを含むウレタン系樹脂で形成し、着色顔料の含有量を５質量％とし、ステアリン酸カルシウムを３質量％とした以外は実施例１と同様にして、実施例１５の床用建材を得た。
【００５４】
（実施例１６）
熱可塑性樹脂成形体２の両面にアンカー層を、塩酢ビを含むアクリル系樹脂で形成した以外は実施例１５と同様にして、実施例１６の床用建材を得た。
（比較例１）
無機質材料の含有量を１３質量％とした以外は実施例１と同様にして、比較例１の床用建材を得た。
【００５５】
＜性能評価＞
以上の実施例１〜１６、比較例１に以下の４項目について性能評価を行った。
切削断面の着色効果：木質調の絵柄印刷層を施した当該化粧材を用意し、ＶカットラジアルソーにてＶ溝を切削加工し、溝部の着色効果を目視にて確認した。
○：絵柄印刷層・基材層表面と色味の遜色なし。
△：やや白みが見られ、微量ながら絵柄印刷層・基材層表面との差異が確認できる。
×：白みが強く、絵柄印刷層・基材層表面との差異が大きく目立つ。
上記評価において、「○」及び「△」を合格とした。
【００５６】
不燃性能試験：ＩＳＯ５６６０−１に準拠したコーンカロリーメータ試験機による発熱性試験において下記の要件を満たしているか否か評価した。
１．総発熱量が８ＭＪ／ｍ２以下
２．最大発熱速度が１０秒以上継続して２００ｋＷ／ｍ２を超えない
３．防火上有害な裏面まで貫通する亀裂および穴が生じない
なお、不燃性基材としては、石こうボードを用いた。また、評価基準は以下の通りである。
○：上記要件を全て満たす
×：上記要件の少なくとも１つを満たさない
上記各評価において、「×」の評価があるシートは、シート全体として不合格とした。
【００５７】
成形性：熱可塑性樹脂成形体２を２軸押出機によって混合、押出しし成形する際の成形のしやすさを確認した。
○：成形性良好
△：成形安定性にやや難有り、寸法安定性等に欠く
×：成形不可
上記評価において、「○」及び「△」を合格とした。
【００５８】
熱安定性：熱機械分析装置ＴＭＡにて０℃〜４０℃の温度域における線膨張係数を算出した。
〇：７×１０Ｅ−５未満
△：７×１０Ｅ−５〜１０×１０Ｅ−５未満
×：１０×１０Ｅ−５以上
上記評価において、「○」及び「△」を合格とした。
【００５９】
接着性：床用建材の化粧シート１表面にニチバン製セロハンテープを圧着した後、一定の力で強く引き剥がし、化粧シート１と熱可塑性樹脂成形体２との層間での剥離の有無を目視にて評価した。なお、評価基準は以下の通りである。
◎：１５Ｎ（ニュートン）の力で引き剥がした場合に、化粧シート１と熱可塑性樹脂成形体２との層間で剥離は発生せず
○：１０Ｎの力で引き剥がした場合に、化粧シート１と熱可塑性樹脂成形体２との層間で剥離は発生せず
△：１０Ｎの力で引き剥がした場合に、化粧シート１と熱可塑性樹脂成形体２との層間の一部で剥離が発生
×：セロハンテープ全面に化粧シート１が付着し、化粧シート１と熱可塑性樹脂成形体２との層間で顕著な剥離が発生
上記評価において、「◎」、「○」及び「△」を合格とした。
以上の結果を表１に示す。
【００６０】
【表１】
2020153206.tif 000003
【００６１】
以上に示すように、本発明の実施例の範囲内に無機質材料・着色顔料・熱可塑性樹脂の配合を合わせることにより、成形性・熱安定性を確保しつつ、不燃性能・切削断面の着色効果及び層間接着性に優れる床用建材を作成することが可能となる。
【産業上の利用可能性】
【００６２】
本発明の床用建材は、戸建住宅、集合住宅、賃貸住宅、高齢者用住宅等の建築物における床面に使用可能である。
【符号の説明】
【００６３】
１…化粧シート
２…熱可塑性樹脂成形体
３…木質系基材
４ａ…表面アンカー層
４ｂ…裏面アンカー層
１０…床用建材
【図１】
2020153206.tif 000004